СОСТАВЫ СТЕКЛА

1. Состав стекла для формирования стеклянных волокон с высокой термостойкостью, включающий
2
SiO в количестве примерно от 40,00 до 82,00 мас.%,
2
3
AlO в количестве примерно от 0,00 до 27,00 мас.%,
2
NaO в количестве примерно от 0,00 до 6,00 мас.%,
2
KaO в количестве примерно от 0,00 до 4,00 мас.%,
СаО в количестве примерно от 0,00 до 10,00 мас.%,
МgО в количестве примерно от 0,00 до 5,00 мас.%,
2
3
FеO+FeO в количестве примерно от 0,00 до 12,00 мас.%,
2
TiO в количестве примерно от 0,00 до 2,00 мас.%,
2
3
ВО в количестве примерно от 0,00 до 5,00 мас.% и
2
LiO в количестве примерно от 0,00 до 7,00 мас.%.
2. Состав стекла для формирования стеклянных волокон с высокой термостойкостью, содержащий
2
SiO в количестве примерно 61,65 мас.%,
2
3
AlO в количестве примерно 11,82 мас.%,
2
NaO в количестве примерно 2,57 мас.%,
2
KO в количестве примерно 0,00 мас.%,
CaO в количестве примерно 8,18 мас.%,
MgO в количестве примерно 4,01 мас.%,
2
3
FeO+FeO в количестве примерно 10,18 мас.% и
2
TiO в количестве примерно 1,57 мас.%.
3. Состав стекла для формирования стеклянных волокон с высокой термостойкостью, содержащий
2
SiO в количестве примерно 46,47 мас.%,
2
3
АlО в количестве примерно 26,04 мас.%,
2
NaO в количестве примерно 2,41 мас.%,
2
KO в количестве примерно 0,82 мас.%,
CaO в количестве примерно 8,31 мас.%,
MgO в количестве примерно 4,08 мас.%,
2
3
FeO+FeO в количестве примерно 10,27 мас.% и
2
TiO в количестве примерно 1,59 мас.%.
4. Состав стекла для формирования стеклянных волокон с высокой термостойкостью, содержащий
2
SiO в количестве примерно 56,47 мас.%,
2
3
AlO в количестве примерно 16,04 мас.%,
2
NaO в количестве примерно 2,50 мас.%,
2
KO в количестве примерно 0,82 мас.%,
CaO в количестве примерно 10,00 мас.%,
MgO в количестве примерно 2,31 мас.%,
2
3
FeO+FeO в количестве примерно 10,27 мас.% и
2
TiO в количестве примерно 1,59 мас.%.
5. Состав стекла для формирования стеклянных волокон с высокой термостойкостью, содержащий
2
SiO в количестве примерно 61,34 мас.%,
2
3
АlО в количестве примерно 11,77 мас.%,
2
NaO в количестве примерно 2,36 мас.%,
2
KO в количестве примерно 0,80 мас.%,
CaO в количестве примерно 8,14 мас.%,
MgO в количестве примерно 3,99 мас.%,
2
3
FeO+FeO в количестве примерно 10,04 мас.%, и
2
TiO в количестве примерно 1,56 мас.%.
6. Состав стекла для формирования стеклянных волокон с высокой термостойкостью, содержащий
2
SiO в количестве примерно 76,78 мас.%,
2
3
АlО в количестве примерно 0,00 мас.%,
2
NaO в количестве примерно 2,26 мас.%,
2
KO в количестве примерно 2,26 мас.%,
CaO в количестве примерно 3,79 мас.%,
MgO в количестве примерно 1,82 мас.%,
2
3
FeO+FeO в количестве примерно 11,60 мас.% и
2
TiO в количестве примерно 1,48 мас.%.
7. Состав стекла для формирования стеклянных волокон с высокой термостойкостью, содержащий
2
SiO в количестве примерно 65,55 мас.%,
2
3
АlО в количестве примерно 11,23 мас.%,
2
NaO в количестве примерно 2,26 мас.%,
2
KO в количестве примерно 2,26 мас.%,
CaO в количестве примерно 3,79 мас.%,
MgO в количестве примерно 3,81 мас.%,
2
3
FeO+FeO в количестве примерно 9,60 мас.% и
2
TiO в количестве примерно 1,48 мас.%.
8. Состав стекла для формирования стеклянных волокон с высокой термостойкостью, содержащий
2
SiO в количестве примерно 70,50 мас.%,
2
3
АlО в количестве примерно 0,00 мас.%,
2
NaO в количестве примерно 3,30 мас.%,
2
KO в количестве примерно 1,80 мас.%,
CaO в количестве примерно 10,00 мас.%,
MgO в количестве примерно 5,00 мас.%,
2
3
FeO+FeO в количестве примерно 8,30 мас.% и
2
TiO в количестве примерно 1,10 мас.%.
9. Состав стекла для формирования стеклянных волокон с высокой термостойкостью, содержащий
2
SiO в количестве примерно 72,63 мас.%,
2
3
АlО в количестве примерно 3,00 мас.%,
2
NaO в количестве примерно 3,97 мас.%,
2
KO в количестве примерно 0,67 мас.%,
CaO в количестве примерно 6,77 мас.%,
MgO в количестве примерно 3,31 мас.%,
2
3
FeO+FeO в количестве примерно 8,35 мас.% и
2
TiO в количестве примерно 1,29 мас.%.
10. Состав стекла для формирования стеклянных волокон с высокой термостойкостью, содержащий
2
SiO в количестве примерно 70,50 мас.%,
2
3
AlO в количестве примерно 1,00 мас.%,
2
NaO в количестве примерно 5,04 мас.%,
2
KO в количестве примерно 1,01 мас.%,
CaO в количестве примерно 6,56 мас.%,
MgO в количестве примерно 4,28 мас.%,
2
3
FeO+FeO в количестве примерно 10,28 мас.% и
2
TiO в количестве примерно 1,34 мас.%.
11. Состав стекла для формирования стеклянных волокон с высокой термостойкостью, содержащий
2
SiO в количестве примерно 72,38 мас.%,
2
3
AlO в количестве примерно 0,00 мас.%,
2
NaO в количестве примерно 2,41 мас.%,
2
KO в количестве примерно 0,95 мас.%,
CaO в количестве примерно 8,31 мас.%,
MgO в количестве примерно 4,08 мас.%,
2
3
FeO+FeO в количестве примерно 10,27 мас.% и
2
TiO в количестве примерно 1,60 мас.%.
12. Состав стекла для формирования стеклянных волокон с высокой термостойкостью, содержащий
2
SiO в количестве примерно 77,78 мас.%,
2
3
АlО в количестве примерно 0,00 мас.%,
2
NaO в количестве примерно 2,57 мас.%,
2
KO в количестве примерно 2,57 мас.%,
CaO в количестве примерно 3,78 мас.%,
MgO в количестве примерно 3,98 мас.%,
2
3
FeO+FeO в количестве примерно 8,60 мас.% и
2
TiO в количестве примерно 0,71 мас.%.
13. Состав стекла для формирования стеклянных волокон с высокой термостойкостью, содержащий
2
SiO в количестве примерно 73,83 мас.%,
2
3
АlО в количестве примерно 0,00 мас.%,
2
NaO в количестве примерно 2,31 мас.%,
2
KO в количестве примерно 1,81 мас.%,
CaO в количестве примерно 8,42 мас.%,
MgO в количестве примерно 3,99 мас.%,
2
3
FeO+FeO в количестве примерно 8,54 мас.% и
2
TiO в количестве примерно 1,10 мас.%.
14. Состав стекла для формирования стеклянных волокон с высокой термостойкостью, содержащий
2
SiO в количестве примерно 77,63 мас.%,
2
3
АlО в количестве примерно 0,00 мас.%,
2
NaO в количестве примерно 1,97 мас.%,
2
KO в количестве примерно 0,67 мас.%,
CaO в количестве примерно 6,77 мас.%,
MgO в количестве примерно 3,31 мас.%,
2
3
FeO+FeO в количестве примерно 8,36 мас.% и
2
TiO в количестве примерно 1,29 мас.%.
15. Состав стекла для формирования стеклянных волокон с высокой термостойкостью, содержащий
2
SiO в количестве примерно 80,49 мас.%,
2
3
АlО в количестве примерно 0,00 мас.%,
2
NaO в количестве примерно 2,03 мас.%,
2
KO в количестве примерно 0,01 мас.%,
CaO в количестве примерно 6,55 мас.%,
MgO в количестве примерно 4,27 мас.%,
2
3
FeO+FeO в количестве примерно 5,28 мас.% и
2
TiO в количестве примерно 1,37 мас.%.
16. Состав стекла для формирования стеклянных волокон с высокой термостойкостью, содержащий
2
SiO в количестве примерно 73,54 мас.%,
2
3
AlO в количестве примерно 0,00 мас.%,
2
NaO в количестве примерно 2,45 мас.%,
2
KO в количестве примерно 0,97 мас.%,
CaO в количестве примерно 8,44 мас.%,
MgO в количестве примерно 4,15 мас.%,
2
3
FeO+FeO в количестве примерно 10,43 мас.% и
2
TiO в количестве примерно 0,00 мас.%.
17. Состав стекла для формирования стеклянных волокон с высокой термостойкостью, содержащий
2
SiO в количестве примерно 77,20 мас.%,
2
3
AlO в количестве примерно 0,00 мас.%,
2
NaO в количестве примерно 2,55 мас.%,
2
KO в количестве примерно 2,55 мас.%,
CaO в количестве примерно 3,75 мас.%,
MgO в количестве примерно 3,95 мас.%,
2
3
FeO+FeO в количестве примерно 9,96 мас.% и
2
TiO в количестве примерно 0,00 мас.%.
18. Состав стекла для формирования стеклянных волокон с высокой термостойкостью, содержащий
2
SiO в количестве примерно 81,59 мас.%,
2
3
АlО в количестве примерно 0,00 мас.%,
2
NaO в количестве примерно 2,06 мас.%,
2
KO в количестве примерно 0,01 мас.%,
CaO в количестве примерно 6,64 мас.%,
MgO в количестве примерно 4,33 мас.%,
2
3
FeO+FeO в количестве примерно 5,35 мас.% и
2
TiO в количестве примерно 0,00 мас.%.
19. Состав стекла для формирования стеклянных волокон с высокой термостойкостью, содержащий
2
SiO в количестве примерно от 60,00 до 82,00 мас.%,
2
NaO в количестве примерно от 0,00 до 14,00 мас.%,
2
KO в количестве примерно от 0,00 до 3,00 мас.%,
CaO в количестве примерно от 0,00 до 10,00 мас.%,
MgO в количестве примерно от 0,00 до 5,00 мас.%,
2
3
FeO+FeO в количестве примерно от 0,00 до 12,00 мас.%,
2
TiO в количестве примерно от 0,00 до 2,00 мас.%,
2
3
BO в количестве примерно от 0,00 до 6,00 мас.% и
2
LiO в количестве примерно от 0,00 до 6,00 мас.%.
20. Состав стекла для формирования стеклянных волокон с высокой термостойкостью, содержащий
2
SiO в количестве примерно 77,63 мас.%,
2
NaO в количестве примерно 0,67 мас.%,
2
KO в количестве примерно 1,97 мас.%,
CaO в количестве примерно 6,77 мас.%,
MgO в количестве примерно 3,31 мас.%,
2
3
FeO+FeO в количестве примерно 8,35 мас.% и
2
TiO в количестве примерно 1,29 мас.%.
21. Состав стекла для формирования стеклянных волокон с высокой термостойкостью, содержащий
2
SiO в количестве примерно 75,63 мас.%,
2
NaO в количестве примерно 0,67 мас.%,
2
KO в количестве примерно 1,97 мас.%,
CaO в количестве примерно 6,77 мас.%,
MgO в количестве примерно 3,31 мас.%,
2
3
FeO+FeO в количестве примерно 10,36 мас.% и
2
TiO в количестве примерно 1,29 мас.%.
22. Состав стекла для формирования стеклянных волокон с высокой термостойкостью, содержащий
2
SiO в количестве примерно 78,61 мас.%,
2
NaO в количестве примерно 3,97 мас.%,
2
KO в количестве примерно 0,67 мас.%,
CaO в количестве примерно 6,40 мас.% и
2
3
FeO+FeO в количестве примерно 10,35 мас.%.
23. Состав стекла для формирования стеклянных волокон с высокой термостойкостью, содержащий
2
SiO в количестве примерно 72,26 мас.%,
2
NaO в количестве примерно 2,36 мас.%,
2
KO в количестве примерно 1,04 мас.%,
CaO в количестве примерно 8,34 мас.%,
MgO в количестве примерно 4,09 мас.%,
2
3
FeO+FeO в количестве примерно 10,31 мас.% и
2
TiO в количестве примерно 1,60 мас.%.
24. Состав стекла для формирования стеклянных волокон с высокой термостойкостью, содержащий
2
SiO в количестве примерно 79,33 мас.%,
2
NaO в количестве примерно 1,03 мас.%,
CaO в количестве примерно 5,43 мас.%,
MgO в количестве примерно 3,91 мас.%,
2
3
FeO+FeO в количестве примерно 8,78 мас.% и
2
TiO в количестве примерно 1,52 мас.%.
25. Состав стекла для формирования стеклянных волокон с высокой термостойкостью, содержащий
2
SiO в количестве примерно 76,34 мас.%,
CaO в количестве примерно 7,14 мас.%,
MgO в количестве примерно 3,99 мас.%,
2
3
FeO+FeO в количестве примерно 8,95 мас.%,
2
TiO в количестве примерно 0,57 мас.% и
2
3
BO в количестве примерно 3,01 мас.%.
26. Состав стекла для формирования стеклянных волокон с высокой термостойкостью, содержащий
2
SiO в количестве примерно 69,93 мас.%,
2
NaO в количестве примерно 2,92 мас.%,
2
KO в количестве примерно 0,96 мас.%,
CaO в количестве примерно 8,40 мас.%,
2
3
FeO+FeO в количестве примерно 11,94 мас.%,
2
TiO в количестве примерно 1,84 мас.% и
2
3
BO в количестве примерно 4,01 мас.%.
27. Состав стекла для формирования стеклянных волокон с высокой термостойкостью, содержащий
2
SiO в количестве примерно 78,44 мас.%,
2
NaO в количестве примерно 2,91 мас.%,
CaO в количестве примерно 6,63 мас.%,
MgO в количестве примерно 3,09 мас.% и
2
3
FeO+FeO в количестве примерно 8,94 мас.%.
28. Состав стекла для формирования стеклянных волокон с высокой термостойкостью, содержащий
2
SiO в количестве примерно 67,06 мас.%,
2
3
АlО в количестве примерно 3,00 мас.%,
2
NaO в количестве примерно 14,00 мас.%,
2
KO в количестве примерно 0,75 мас.%,
CaO в количестве примерно 6,23 мас.%,
MgO в количестве примерно 3,06 мас.%,
2
3
FeO+FeO в количестве примерно 3,70 мас.% и
2
3
BO в количестве примерно 2,20 мас.%.
29. Состав стекла для формирования стеклянных волокон с высокой термостойкостью, содержащий
2
SiO в количестве примерно 67,74 мас.%,
2
3
AlO в количестве примерно 1,00 мас.%,
2
NaO в количестве примерно 14,00 мас.%,
CaO в количестве примерно 6,70 мас.%,
MgO в количестве примерно 3,85 мас.%,
2
3
FeO+FeO в количестве примерно 2,37 мас.% и
2
3
ВO в количестве примерно 4,35 мас.%.
30. Состав стекла для формирования стеклянных волокон с высокой термостойкостью, содержащий
2
SiO в количестве примерно 78,62 мас.%,
2
KO в количестве примерно 0,83 мас.%,
CaO в количестве примерно 8,60 мас.%,
MgO в количестве примерно 2,05 мас.%,
2
3
FeO+FeO в количестве примерно 8,78 мас.% и
2
TiO в количестве примерно 1,13 мас.%.
31. Состав стекла для формирования стеклянных волокон с высокой термостойкостью, содержащий
2
SiO в количестве примерно 72,38 мас.%,
2
NaO в количестве примерно 2,55 мас.%,
CaO в количестве примерно 8,31 мас.%,
MgO в количестве примерно 4,08 мас.%,
2
3
FeO+FeO в количестве примерно 10,33 мас.% и
2
3
BO в количестве примерно 2,41 мас.%.
32. Состав стекла для формирования стеклянных волокон с высокой термостойкостью, содержащий
2
SiO в количестве примерно 78,34 мас.%,
2
NaO в количестве примерно 2,59 мас.%,
CaO в количестве примерно 4,02 мас.%,
MgO в количестве примерно 0,81 мас.%,
2
3
FeO+FeO в количестве примерно 10,18 мас.% и
2
3
BO в количестве примерно 4,24 мас.%.
33. Состав стекла для формирования стеклянных волокон с высокой термостойкостью, содержащий
2
SiO в количестве примерно 78,34 мас.%,
2
NaO в количестве примерно 2,03 мас.%,
CaO в количестве примерно 6,55 мас.%,
MgO в количестве примерно 3,27 мас.%,
2
3
FeO+FeO в количестве примерно 8,53 мас.% и
2
3
BO в количестве примерно 1,01 мас.%.
34. Состав стекла для формирования стеклянных волокон с высокой термостойкостью, содержащий
2
SiO в количестве примерно 70,05 мас.%,
2
3
АlО в количестве примерно 2,00 мас.%,
2
NaO в количестве примерно 11,57 мас.%,
CaO в количестве примерно 7,18 мас.%,
MgO в количестве примерно 3,01 мас.%,
2
3
FeO+FeO в количестве примерно 5,18 мас.% и
2
LiO в количестве примерно 1,01 мас.%.
35. Состав стекла для формирования стеклянных волокон с высокой термостойкостью, содержащий
2
SiO в количестве примерно 72,51 мас.%,
2
NaO в количестве примерно 2,41 мас.%,
CaO в количестве примерно 8,31 мас.%,
MgO в количестве примерно 4,08 мас.%,
2
3
FeO+FeO в количестве примерно 10,27 мас.%,
2
TiO в количестве примерно 1,59 мас.% и
2
LiO в количестве примерно 0,83 мас.%.
36. Состав стекла для формирования стеклянных волокон с высокой термостойкостью, содержащий
2
SiO в количестве примерно 72,51 мас.%,
2
NaO в количестве примерно 2,41 мас.%,
2
KO в количестве примерно 0,82 мас.%,
CaO в количестве примерно 8,31 мас.%,
MgO в количестве примерно 4,08 мас.%,
2
3
FeO+FeO в количестве примерно 10,27 мас.% и
2
TiO в количестве примерно 1,59 мас.%.
37. Состав стекла для формирования стеклянных волокон с высокой термостойкостью, содержащий
2
SiO в количестве примерно 73,10 мас.%,
2
NaO в количестве примерно 1,36 мас.%,
CaO в количестве примерно 8,14 мас.%,
MgO в количестве примерно 3,99 мас.%,
2
3
FeO+FeO в количестве примерно 10,04 мас.%,
2
TiO в количестве примерно 1,56 мас.% и
2
LiO в количестве примерно 1,81 мас.%.
38. Состав стекла для формирования стеклянных волокон с высокой термостойкостью, содержащий
2
SiO в количестве примерно 72,78 мас.%,
2
NaO в количестве примерно 2,26 мас.%,
2
KO в количестве примерно 1,26 мас.%,
CaO в количестве примерно 3,79 мас.%,
MgO в количестве примерно 2,81 мас.%,
2
3
FeO+FeO в количестве примерно 9,60 мас.%,
2
TiO в количестве примерно 1,48 мас.% и
2
LiO в количестве примерно 6,01 мас.%.
39. Состав стекла для формирования стеклянных волокон с высокой термостойкостью, содержащий
2
SiO в количестве примерно 77,23 мас.%,
2
3
АlО в количестве примерно 0,37 мас.%,
2
NaO в количестве примерно 1,92 мас.%,
2
KO в количестве примерно 0,67 мас.%,
CaO в количестве примерно 6,22 мас.%,
MgO в количестве примерно 4,04 мас.%,
2
3
FeO+FeO в количестве примерно 8,28 мас.% и
2
TiO в количестве примерно 1,27 мас.%.
40. Состав стекла для формирования стеклянных волокон с высокой термостойкостью, содержащий
2
SiO в количестве примерно 75,36 мас.%,
2
3
АlO в количестве примерно 0,15 мас.%,
2
NaO в количестве примерно 3,97 мас.%,
2
KO в количестве примерно 0,67 мас.%,
CaO в количестве примерно 6,22 мас.%,
MgO в количестве примерно 4,06 мас.%,
2
3
FeO+FeO в количестве примерно 8,30 мас.% и
2
TiO в количестве примерно 1,27 мас.%.